FR 3027023 A1 20160415 FR 1459670 A 20141009 1 Nouvelles mousses rigides minérales poreuses et leurs utilisations La présente invention concerne de nouvelles mousses rigides minérales et poreuses et leurs applications en tant que matériau isolant thermique et réfractaire dans la construction de bâtiment ou l'industrie. La raréfaction des énergies fossiles et ressources primaires impose le développement de nouveaux matériaux isolants thermiques efficaces et acceptables sur le plan environnemental. Les matériaux actuellement utilisés dans l'isolation du bâtiment sont efficaces mais présentent des faiblesses. 10 Certains matériaux, tels que la mousse de polyuréthane, la ouate de polyester, le polystyrène expansé ou extrudé, ou les matériaux isolants d'origine végétale ou animale, sont inflammables. Certains des matériaux isolants actuellement disponibles sur le marché peuvent nuire à la santé ou l'environnement. D'autres n'améliorent ni la résistance au feu, ni la sécurité 15 incendie et peuvent présenter des contraintes de recyclage. Ces dernières années, le centre d'intérêt du développement de nouveaux matériaux isolants thermiques et réfractaires s'est tourné vers des matériaux à base de minéraux, connus pour être réfractaires. Plusieurs méthodes de production ont été proposées dans la littérature pour la 20 production des matériaux minéraux légers, souvent sous forme de mousse rigide. La demande WO 2007/043022 décrit un procédé de fabrication d'un matériau céramique réfractaire à porosité, selon lequel un agent moussant est ajouté dans une suspension aqueuse de poudres céramiques pour 25 produire une mousse céramique après agitation mécanique. Après la stabilisation, cette mousse subit un premier traitement thermique à une température entre 50°C et 110°C et un second traitement thermique à une température supérieure à 1500°C. La demande WO 2008/146320 décrit un matériau isolant thermique 30 et acoustique. Ce matériau possède une structure cellulaire comprenant des fibres céramiques, telles que la laine de verre ou la laine minérale et est formé par une émulsion en mousse comprenant des fibres céramiques, au moins un agent de liaison à base de silicate et au moins un agent moussant-émulsifiant organique. La susdite émulsion subit d'abord un premier 3027023 2 traitement thermique de 70°C à 120 °C pour consolider la structure de la mousse et obtenir un corps solide. Ledit corps solide subit ensuite un deuxième traitement thermique à haute température, notamment de 400°C à 800°C pour éliminer les composants organiques présents dans ledit corps 5 solide et obtenir le matériau final. Ces matériaux sont réfractaires et efficaces sur le plan de l'isolation thermique. Cependant, leur production est énergiquement coûteuse, à cause de la nécessité d'un traitement thermique à haute température. Il existe par conséquent un besoin de mettre à disposition des matériaux sains, possédant un excellent caractère isolant et réfractaire, et de faible coût de production, pour être utilisés à l'échelle industrielle dans la construction de bâtiment ou l'industrie. La présente invention a donc pour but de remédier aux inconvénients susmentionnés en proposant de nouvelles mousses rigides minérales et poreuses. L'invention a pour objet une mousse rigide, minérale et poreuse, susceptible d'être obtenue selon le procédé comprenant ou constitué par les étapes suivantes : (i) la préparation d'une suspension chargée de particules ou fibres minérales 20 par le mélange entre - une solution aqueuse d'au moins un silicate de métal alcalin, un aluminate de métal alcalin, ou leurs mélanges, avec - des particules et/ou fibres minérales qui sont au moins partiellement insolubles dans la susdite solution, 25 - éventuellement, au moins une molécule fonctionnelle, et - éventuellement, des liants organiques solubles dans la susdite solution et susceptibles de subir une réticulation ou une polycondensation, tel que le polyvinyle alcool ou les résines acryliques; (ii) la préparation d'une mousse par la dispersion d'un gaz dans une 30 deuxième solution aqueuse comprenant : - au moins un agent moussant naturel ou synthétique d'origine animale ou végétale, et - éventuellement au moins un tensioactif différent de l'agent moussant utilisé dans ladite solution; 3027023 3 (iii) la préparation d'un mélange mousseux par le mélange de la susdite suspension obtenue à l'étape (i) et de la susdite mousse obtenue à l'étape (ii) (iv) la stabilisation du mélange mousseux obtenu à la fin de l'étape (iii) pour 5 obtenir ladite mousse rigide. Dans le cadre de la présente invention, la mousse obtenue dans l'étape (ii) est désignée comme une « émulsion gazeuse ». L'invention repose sur le fait que les matériaux de l'invention possèdent une structure macroporeuse, grâce à la stabilisation pérenne 10 d'une émulsion gazeuse par apport d'une suspension de particules minérales dans une solution de silicate et/ou d'aluminate de métal alcalin. En effet, l'Inventeur constate de manière surprenante que l'apport de cette suspension ne déstabilise pas la structure d'une émulsion gazeuse préalablement formée, ce qui permet une dispersion homogène du gaz 15 initialement contenu dans l'émulsion gazeuse dans ladite suspension, en préservant l'aptitude de gonflement du mélange mousseux. En outre, la production des matériaux de l'invention ne nécessite pas de traitement thermique à haute température et valorise les poudres dans leur état initial et est par conséquent très économique sur le plan de la 20 consommation d'énergie. Les nouvelles mousses rigides poreuses de la présente invention possèdent d'excellentes propriétés d'isolation thermique et/ou phonique, une bonne capacité thermique, et sont susceptibles de résister à de hautes températures (supérieures à 1000°C voire 1500°C selon les matières 25 premières choisies). Ces propriétés physico-chimiques sont liées à la capacité de produire une structure composite poreuse. La porosité du matériau de l'invention est attribuée à la fois aux bulles de gaz constituant initialement l'émulsion gazeuse et aux entraînements d'air piégé sur les particules micrométriques de la suspension, 30 qui produisent des micropores et nanopores, et à la formation de bulles de taille de millimétrique à centimétrique résultant de la coagulation de certains constituants lors du mélange mécanique entre l'émulsion gazeuse et la suspension. La coagulation est susceptible d'intervenir au contact de la phase liquide de l'émulsion gazeuse avec la suspension chargée en particules 3027023 4 minérales, entraînant une modification du pH au sein de ladite l'émulsion gazeuse et de ladite suspension. Par conséquent, par contrôle de l'apport du gaz venant de l'émulsion gazeuse et/ou par la réaction de coagulation, la taille de certain des pores 5 peut être contrôlée et variée d'une mousse à l'autre. Les minéraux de départ des matériaux de l'invention sont les minéraux au moins partiellement insolubles dans une solution de silicate ou aluminate de métal alcalin. Ces minéraux sont utilisés dans le cadre de la présente invention 10 sous forme de particules ou de fibres. Au sens de la présente invention, on entend par « particule » des poudres ayant un diamètre de grain médian de 1 à 100 pm, idéalement compris entre 5 et 50 pm. On entend par « fibre » toute fibre d'une longueur supérieure à 5 pm, 15 inférieur à 100 pm, et d'un ratio longueur/diamètre supérieur à 3. A titre d'exemple, les particules ou fibres minérales utilisables sont les particules ou fibres d'un ou plusieurs minéraux choisis dans le groupe comprenant les verres, briques, grès, feldspaths, céramiques, laitiers, argiles, argiles déhydroxylées, carbonates, phosphates, oxydes métalliques, borures de métaux ou de silicium, carbures de métaux ou de silicium, cendres et mélanges silico-alumineux, nitrures, microballons de silice ou cénosphères, les silicates tels que le silicate de calcium, le carbone élémentaire tel que le graphite ou le charbon, le kaolin, le métakaolin, le talc, le zircon, le chromite, le phosphure de bore ou de soufre, le bore élémentaire, le dioxyde de titane, l'apatite, l'hydroxyapatite, l'alumine, l'anthracite, l'olivine, la magnésite, la silice, la pouzzolane, la silice pyrogénée, ou la fumée de silice. Il est à noter que ces minéraux peuvent jouer un rôle fonctionnel en plus de leur rôle structurel au sein d'une mousse rigide de l'invention et conférer éventuellement des fonctions supplémentaires aux mousses rigides de l'invention. Par exemple, certains minéraux sont électriquement conducteurs et peuvent absorber les ondes électromagnétiques. La mousse rigide de l'invention peut être renforcée ou armée par l'ajout de fibres de longueur supérieure au millimètre et en proportion pondérale inférieure à 0,5% par rapport à la masse finale de ladite mousse 3027023 5 rigide. Lesdites fibres peuvent être des fibres de polyester, de carbone ou de polypropylène. Ces fibres peuvent être dispersées dans la suspension chargée de particules et/ou fibres minérales ou dans le mélange mousseux avant solidification. 5 A titre d'exemple de silicate de métal alcalin, on peut notamment citer le silicate de sodium, de magnésium, ou de potassium. A titre d'exemple d'aluminate de métal alcalin, on peut notamment citer l'aluminate de sodium, de magnésium, ou de potassium. Dans un mode préféré de réalisation, la suspension de l'étape (i) est 10 obtenue sur la base d'une solution de silicate de sodium. De manière générale, le silicate de sodium utilisé dans l'invention possède un ratio molaire Si02/Na20 compris de 1,9 à 3,9. Le choix de ce ratio influence le pH de la suspension obtenue dans la susdite étape (i): un ratio inférieur à 2,8 conduit à une suspension fortement alcaline ; un ratio 15 supérieur à 2,9 permet, en revanche, de produire une suspension plus proche de la neutralité. En effet, un pH élevé conduit à une coagulation de mélanges mousseux comprenant des agents moussants protéiniques au moment du mélange et donc à la constitution de macroporosités. 20 L'homme du métier saura adapter la concentration de la solution de silicate et/ou aluminate de métal alcalin en fonction de la nature et de l'état de surface des particules et/ou fibres mises en oeuvre et selon les caractéristiques mécaniques recherchées pour le matériau fini. Avantageusement, le pourcentage de la matière sèche de cette solution est 25 de 28% à 51%. Dans un mode de réalisation particulier, le silicate de métal alcalin peut être produit in situ selon les méthodes conventionnelles connues de l'homme du métier. Avantageusement, lors de la préparation de la suspension de l'étape 30 (i), le rapport massique entre le poids de particules et/ou fibres minérales contenues dans la suspension et celui de la solution de silicate et/ou aluminate de métal alcalin est de 1 : 0,5 à 1 : 20. L'homme du métier saura adapter ce rapport massique selon la densité, l'état de surface de particules et/ou fibres minérales utilisées ou leur affinité pour le silicate et/ou l'aluminate de métal alcalin. Au sens de l'invention, on entend par « molécule fonctionnelle », un composant qui n'est pas présent obligatoirement dans une mousse rigide de 5 l'invention et permet de conférer à une mousse contenant ladite, molécule fonctionnelle des fonctions ou applications supplémentaires, en plus de celles liées a sa propriété d'isolation thermique, réfractaire et poreuse et partagées par toutes les mousses rigides de l'invention. Dans un mode de réalisation particulier, ladite molécule fonctionnelle 10 est choisie parmi un catalyseur, un colorant, un composé possédant les propriétés des sorption des gaz ou d'absorption des ondes électromagnétiques. Un mode de réalisation particulier de l'invention porte sur une mousse rigide électriquement conductrice, qui est obtenue à partir d'une 15 suspension comprenant, en tant que molécule fonctionnelle, des particules et/ou fibres minérales soit naturellement conductrices, soit rendues conductrices après un traitement spécifique, ou des poudres métalliques. A titre d'exemple, un dépôt métallique peut rendre les particules et/ou fibres minérales conductrices. 20 Certaines molécules fonctionnelles peuvent également être incorporées dans le mélange mousseux obtenu dans l'étape (iii) susmentionnée. Dans un autre mode de réalisation particulier, la suspension susmentionnée dans l'étape (i) pour la préparation d'une mousse minérale 25 de l'invention comprend en outre des liants organiques, tel que le polyvinyle alcool ou les résines acryliques, à faible dose, ce qui permet d'éviter un éventuel comportement initial poudreux des matériaux de l'invention lié aux cinétiques réactionnelles éventuellement lentes. L'homme du métier saura trouver la dose appropriée à ajouter à ladite suspension selon 30 l'enseignement de l'art antérieur. Conformément à l'invention, la mousse susmentionnée dans l'étape (ii) est préparée à partir d'un ou plusieurs agents moussants naturels ou synthétiques d'origine animale ou végétale. Ces agents moussants sont choisis en particulier dans le groupe comprenant les surfactants éventuellement halogénés, les sucroesters, les acides et alcools gras, le 3027023 blanc d'ceuf, les lécithines, et les protéines naturelles ou synthétiques éventuellement hydrolysées, telles que les protéines sériques, notamment l'albumine, les caséines, les protéines halogénées, les émulseurs protéinohalogénées, ou les mélanges de ces agents entre eux. Dans un mode de réalisation particulièrement avantageux, l'agent moussant utilisé pour préparer la mousse de l'étape (ii) est choisi dans le groupe constitué par le blanc d'oeuf, les lécithines, les protéines sériques, notamment l'albumine, les caséines, ou les mélanges de ces agents entre eux. 10 A titre d'exemple, le gaz utilisé dans la susdite étape (ii) pour la préparation de mousse peut être l'air, l'argon, l'azôte, ou-tout autre gaz inerte ou leurs mélanges d'une part, le dioxyde de carbone d'autre part, ou leurs mélanges. Le dioxyde de carbone amorce, s'il est présent, le processus de stabilisation. L'homme du métier saura choisir le gaz selon son affinité 15 pour l'eau, les silicates, les aluminates ou selon ses propres propriétés physiques. D'une manière appropriée et avantageuse, la deuxième solution aqueuse utilisée dans la susdite étape (ii) comprend en outre au moins un tensioactif qui est différent de l'agent moussant utilisée dans ladite solution, 20 ce qui permet de stabiliser et d'améliorer la texture de la mousse en adaptant les caractéristiques de porosité aux besoins. Ledit tensioactif peut être choisi parmi un tensioactif conventionnel. Le mélange mousseux susmentionné dans l'étape (iii) peut être obtenu soit par l'apport de la suspension obtenue selon l'étape (i) dans la 25 mousse obtenue selon l'étape (ii), soit par la dispersion de la mousse obtenue selon l'étape (ii) dans la suspension obtenue selon l'étape (i). Par "stabilisation du mélange mousseux", on entend au sens de la présente invention, une évolution d'une structure de, mousse plastique vers une structure de mousse rigide. 30 Le mélange mousseux obtenu selon l'étape (iii) susmentionnée peut être stabilisé par plusieurs méthodes connues dans l'art antérieur. A titre d'exemple, ce mélange mousseux peut être stabilisé par voie thermique, notamment par chauffage à une température entre 30°C et 200°C, ce qui conduit à la coagulation des constituants dudit mélange 35 mousseux, tels que des agents mousseux protéiniques ou des liants organiques, dans ledit mélange mousseux, et à la précipitation de silice sous forme solide par évaporation de l'eau contenu dans ledit mélange mousseux. Le chauffage du mélange mousseux peut être mis en oeuvre par toutes méthodes conventionnelles, notamment par un four à micro-ondes. 5 Ce mode de stabilisation peut être intégré aisément dans un procédé industriel. La production d'une émulsion gazeuse peut être effectuée en quelques dizaines de secondes. La suspension de particules peut également être obtenue en 10 quelques dizaines de secondes. Elle peut aussi être préalablement préparée et se conserve aisément à condition d'être protégée du CO2 afin d'empêcher toute carbonatation. La stabilisation, par chauffage à l'aide d'un four à micro-ondes, pour obtenir une mousse rigide « prête à l'emploi » et sèche à partir d'une 15 émulsion gazeuse et d'une suspension chargée en particules minérales ne peut prendre alors que quelques dizainessecondes, ce qui permet une production industrielle sur site ou même l'obtention d'une mousse rigide ayant une structure tridimensionnel souhaitée à l'aide des technologies connues, par exemple « l'impression 3D ». 20 La stabilisation peut également être mise en oeuvre par coagulation spontanée, suite à la modification du pH liée à la solubilisation partielle de CO2, ce dernier pouvant être le CO2 atmosphérique piégé initialement dans D'émulsion gazeuse obtenue selon l'étape (ii) ou au fur et à mesure pendant la stabilisation, ou du CO2 injecté dans le mélange mousseux avant ou 25 pendant la stabilisation. La coagulation peut également être déclenchée par apport de poudre de matière sèche ou de poudre de métaux alcalins finement divisée au mélange mousseux non stabilisé. Cette coagulation est le résultat de l'augmentation conjuguée du ratio SiO2/Na2O et de la matière solide par 30 ajout de silicium, ferro-silicium, magnésium, aluminium au mélange mousseux ou par ajout direct du silicate de sodium, ce qui entraine une réaction physico-chimique exothermique qui déshydrate le mélange mousseux. La stabilisation peut également être mise en oeuvre par apport 35 d'acides faibles ou d'esters organiques, tels que des esters de polyalcools, les 3027023 mono-, di-, ou tri-esters de glycérol, notamment les mono.-, di-, ou triacétate de glycérol, ou des carbonates d'alkylènes, tels que le carbonate de propylène ou le carbonate d'éthylène, ou des esters acétiques, tels que l'acétate d'éthyle. 'Ces composants peuvent être apportés au mélange 5 mousseux non stabilisé ou à l'émulsion gazeuse initiale. La solidification de la mousse par apport du CO2, d'acides faibles ou d'esters peut nécessiter la mise en oeuvre de quantité -plus importante de silicates de métaux alcalins. L'homme de l'art saura ajuster la quantité des silicates de métaux alcalins utilisés selon son mode de stabilisation choisi. L'avantage essentiel des mousses rigides de l'invention réside dans leur excellente capacité d'isolation thermique associée à leur porosité et aux caractéristiques de résistance à des températures très élevées. - Les mousses rigides de l'invention peuvent être utilisées comme matériau isolant thermique et/ou phonique, dans la construction ou l'isolation 15 extérieure et/ou intérieure de bâtiment, dans l'industrie, les applications géotechniques, le transport, les mines, les ouvrages d'art, l'exploration ou production pétrolière et gazière. Comme la stabilisation du mélange mousseux par diffusion dm CO2 éventuellement présent dans la mousse ou diffusion du CO2 atmosphérique, 20 les mousses rigides de l'invention peuvent être utilisées comme mousse d'isolation thermique et/ou phonique à durcissement différé niais spontané. Cette propriété permet d'éviter une étape supplémentaire de stabilisation par d'autres moyens, lorsque ce durcissement spontané est compatible avec l'application envisagée, tel le cas de certaines applications 25 au bâtiment. Dans un mode de réalisation particulier, l'invention porte sur l'utilisation des mousses rigides poreuses décrites auparavant comme support d'isolation par le vide par application d'une enveloppe imperméable sur les panneaux de mousses rigides de l'invention. Ces derniers assurent 30 alors l'obtention d'un volume vide d'air. Une mousse rigide poreuse de l'invention peut également être utilisée comme un élément de stockage de chaleur dans la fabrication d'un 3027023 10 échangeur ou puits de chaleur, en raison de sa très bonne capacité thermique dans une large gamme de température et de son caractère poreux. Un autre aspect avantageux des mousses rigides de l'invention est 5 qu'elles sont résistantes à très haute température. Ces mousses rigides peuvent être utilisées comme matériau résistant au feu ou matériau de protection contre le feu, la chaleur, ou les rayonnements, notamment le rayonnement infrarouge, ou comme matériau pour la fabrication des éléments industriels qui exigent une résistance à 10 haute température. Selon un mode de réalisation de l'invention, lesdites mousses rigides peuvent être utilisées sous forme de composite. Particulièrement, les mousses rigides de l'invention peuvent être utilisées comme matériau pour la fabrication de moules, notamment de 15 moules réfractaires à haute température, plus particulièrement, de moules de fonderie ou d'électrolyse. Selon un mode de réalisation particulier, les mousses rigides de l'invention peuvent être utilisées comme support pour la pyrolyse. Un autre mode de réalisation particulier de l'invention concerne 20 l'utilisation d'un mélange mousseux qui n'est pas encore stabilisé et est encore sous forme plastique, pour la lutte contre le feu. Le mélange mousseux, au contact du feu ou par diffusion du CO2 atmosphérique, est solidifié et transformé en mousse rigide réfractaire, ininflammable et limite alors la propagation. 25 Les mousses rigides de la présente invention peuvent également être utilisées comme matériau de construction d'âme ininflammable de matériaux composites. En outre, la faible densité des mousses rigides de l'invention liée à 30 leur caractère poreux permet de les utiliser comme mousse de conditionnement ou de protection contre les chocs, ou comme matériau d'inertage de cavité et de conception de barrières antidéflagrantes. Un autre mode de réalisation particulier est l'utilisation des mousses rigides de l'invention comme réserve de flottabilité. 3027023 11 Selon un autre mode de réalisation particulier, les mousses rigides de l'invention peuvent être utilisées comme matériau de construction, support de stratification, âme ou liant pour la constitution d'éléments composites ou stratifiés. 5 La structure cellulaire et les propriétés physico-chimiques de certains constituants des mousses rigides de l'invention leur confèrent également des applications spécifiques. Ainsi dans un mode de réalisation particulier, les mousses rigides de l'invention sont utilisées comme matériau de conditionnement d'air ou de 10 traitement des liquides ou des gaz par filtration ou sorption. Selon un autre mode de réalisation particulier, l'invention concerne l'utilisation d'une mousse rigide de l'invention comme support de catalyse, soit grâce aux minéraux contenus dans ladite mousse et fonctionnés comme un catalyseur ; soit par ajout d'un catalyseur comme molécule fonctionnelle 15 dans la suspension obtenue selon la susdite étape (i). Un autre aspect de l'utilisation d'une mousse rigide de l'invention concerne l'utilisation d'une mousse à la surface de laquelle est déposé un combustible, comme matériau rayonnant l'infrarouge. L'invention porte également sur l'utilisation d'une mousse rigide 20 électroniquement conductrice décrite auparavant comme matériau pour blindage électromagnétique. Un autre aspect de l'invention est de mettre à disposition un procédé pour la préparation d'une mousse rigide poreuse. 25 Ledit procédé comprend : (i) préparer une suspension chargée de particules et/ou fibres minérales par le mélange entre : - une solution aqueuse d'au moins un -silicate de métal alcalin, un aluminate de métal alcalin, ou leurs mélanges, avec 30 - des particules ou fibres minérales qui sont au moins partiellement insolubles dans la susdite solution, - éventuellement, au moins une molécule fonctionnelle, et - éventuellement, des liants organiques solubles dans la susdite solution et susceptibles de subir une réticulation ou une polycondensation ; 3027023 12 (ii) préparer une mousse par la dispersion d'un gaz dans une deuxième solution aqueuse comprenant : - au moins un agent moussant naturel ou synthétique d'origine animale ou végétale, et 5 - éventuellement au moins un tensioactif différent de l'agent moussant utilisé dans ladite solution ; (iii) préparer un mélange mousseux par le mélange de la susdite suspension obtenue à l'étape (i) et de la susdite mousse obtenue à l'étape (ii) (iv) stabiliser le mélange mousseux obtenu à la fin de l'étape (iii) pour 10 obtenir ladite mousse rigide. L'invention est illustrée davantage par les exemples ci-après. 1. Préparation d'une nouvelle mousse rigide poreuse 15 1.1. Préparation d'une suspension silicatée chargée de particules minérales 160 g d'une solution de silicate de sodium est préparée. Le ratio molaire Si02/Na20 de ladite solution est de 3,3 à 3,5. Leur rapport pondéral 20 est de 3,2 à 3,4. La densité de la solution de silicate de sodium obtenue est de 1,33 à 1,45. Le pourcentage de la matière sèche de la solution de silicate de sodium est de 50%. 160 g de particules minérales est ajouté dans 160 g de la susdite solution de silicate de sodium. 25 1.2 Préparation d'une émulsion gazeuse Une quantité appropriée de blanc d'oeuf est agité mécaniquement pour obtenir une mousse plastique. 30 1.3 Préparation d'un mélange mousseux 320 g de la suspension silicatée obtenue dans 1.1 est ajouté à 11_ d'émulsion gazeuse obtenue dans 1.2. 1.4 Obtention d'une mousse rigide 3027023 13 Après la stabilisation du mélange mousseux, la mousse rigide obtenue présente un volume sensiblement équivalent à celui de l'émulsion gazeuse initiale et possède une densité finale vraie de 0,25. La densité d'une mousse rigide peut être variée en fonction du taux de macroporosité de cette 5 mousse. Elle peut être notablement plus faible. Plusieurs mousses rigides contenant différent minéraux de départ ont été préparées et testées. Les formulations de ces mousses sont récapitulées dans le tableau I 10 ci-après. 14 Tableau I Formulation 1 2 3 4 6 Emulsion gazeuse (litre) 1 1 1 1 1 1 1 1 1 Solution de silicate à 50% MS (g) 200 200 200 140 200 200 200 200 200 KA... .1:__. _._ _...f.___,... Silice (g) 100 100 10 10 130 40 Alumine (g) 60 20 10 15 100 20 Metakaolin (g) 30 Poudre de verre (g) 10 50 100 Microballons/Cénosphères (g) 15 15 Silice pyrogénée (g) 10 Graphite (g) 20 20 5 Poudre de laitier (g) 30 Somme de solides (g) 160 150 55 15 70 150 100 110 120 Somme totale MS (g) 260 250 155 85 170 250 200 210 220 Densité finale après déshydratation (kg/m3) 260 250 155 85 170 250 200 210 220 3027023 15 2. Propriété réfractaire des mousses rigides de l'invention Des tests de résistance à la flamme ont été réalisés sur ces susdites mousses rigides sous forme d'éprouvette épaisse de 6x15x15 cm, dont l'une 5 des faces a été exposée à la flamme de plus de 1500°C, produite par un électro-brûleur, durant plusieurs dizaines de minutes. Ces tests montrent que l'intégrité de l'éprouvette a été maintenue et qu'un gradient de température de 200°C/cm est aisément obtenu. La capacité de résistance aux chocs thermiques et la stabilité 10 dimensionnelle de ces mousses sont également analysées. La capacité de résistance aux chocs thermique est testée par la coulée d'acier fortement allié à 1400°C sur une mousse rigide de l'invention. La stabilité dimensionnelle d'une mousse est testée par essai d'émaillage à 850°C. 15 Ces expériences montrent que les mousses rigides de l'invention sont très résistantes aux chocs thermiques et possèdent une très bonne stabilité dimensionnelle. REVENDICATIONS1. Procédé de préparation d'une mousse rigide, minérale -et eremse, comprenant les étapes suivantes (i) la préparation d'une suspension chargée de particules et/ou fibres minérales, par le mélange entre - une solution aqueuse d'au moins un silicate de métal alcalin, un aluminate de métal alcalin, ou leurs mélanges, avec - des "particules ou fibres minérales qui sont au moins partiellement 10 insolubles dans la susdite solution, - éventuellement, au moins une molécule fonctionnelle, et - éventuellement, des liants organiques solubles dans la susdite solution et susceptibles de subir une réticulation ou une polycondensation; (ii) la préparation d'une mousse par la dispersion d'un gaz dans une 15 deuxième solution aqueuse comprenant - au moins un agent moussant naturel ou synthétique d'origine animale ou végétale, et - éventuellement au moins un tensioactif qui est différent de l'agent moussant utilisé dans ladite solution; 20 (iii) la préparation d'un mélange mousseux par le mélange de la susdite suspension obtenue à l'étape (i) et de la susdite mousse obtenue à l'étape_ (ii) ; (iv) la stabilisation du mélange mousseux obtenu a la fin de l'étape (iii) pour obtenir ladite mousse rigide. 25 2. Procédé de préparation d'une mousse minérale selon la revendication 1, caractérisé en ce que les particules ou fibres minérales sont les partiCules ou fibres d'un ou plusieurs minéraux choisis dans le groupe comprenant les verres, briques, grès, feldspaths, céramiques, argiles, argiles déhydroxylées, 30 carbonates, phosphates, oxydes métalliques, borures de métaux ou de silicium, carbures de métaux ou de silicium, laitiers, cendres et mélanges silico-alumineux, nitrures, microballons de silice ou cénosphères, les silicates tels que le silicate de calcium, le carbone élémentaire tel que le graphite ou le charbon, le kaolin, le métakaolin, le talc, le zircon, le chromite, le phosphure de bore ou de soufre, le bore élémentaire, le dioxyde de titane, l'apatite, l'hydroxyapatite, la pouzzolane, l'alumine, l'anthracite, l'olivine, la magnésite, la silice, la silice pyrogénée, ou la fumée de silice. 3. Procédé de préparation d'une mousse minérale selon l'une quelconque des revendications 1 ou 2, caractérisé en ce que ladite molécule fonctionnelle est choisie parmi un catalyseur, un colorant, un composé possédant des propriétés de sorption des gaz ou d'absorption des ondes électromagnétiques. 10 4. Procédé de préparation d'une mousse minérale selon l'une quelconque des revendications 1 à 3, caractérisé en ce que ledit agent moussant est choisi parmi le groupe comprenant les surfactants éventuellement halogénés, les sucroesters, les acides et alcools gras, le blanc d'oeuf, les lécithines, et les protéines naturelles ou synthétiques éventuellement hydrolysées, telles que 15 les protéines sériques, notamment l'albumine, les caséines, les protéines halogénées, ou un mélange des susdits agents moussants. 5. Procédé de préparation d'une mousse minérale selon l'une quelconque des revendications 1 à 4, caractérisé en ce que ledit mélange mousseux est 20 stabilisé par chauffage, par injection de CO2, par ajout de poudre de matière sèche ou de poudre de métaux, ou par ajout d'acides faibles, d'esters organiques, des carbonates d'alkylènes, ou d'esters acétiques. 6. Mousse rigide, minérale et poreuse, susceptible d'être obtenue selon le 25 procédé de préparation tel que défini selon l'une quelconque des revendications 1 à 5. 7. Utilisation d'une mousse selon la revendication 6 ou obtenue selon l'une quelconque des revendications 1 à 5 comme matériau isolant thermique 30 et/ou phonique, dans le bâtiment, l'industrie, les applications géotechniques, le transport, les mines, les ouvrages d'art, l'exploration, la production pétrolière et gazière. 8. Utilisation d'une mousse selon la revendication 6 ou obtenue selon l'une quelconque des revendications 1 à 5 comme matériau résistant au feu ou matériau de protection contre le feu, la chaleur ou les rayonnements. 9. Utilisation d'une mousse selon la revendication 6 ou obtenue selon l'une quelconque des revendications 1 à 5 comme matériau de conditionnement d'air, de traitement des liquides ou des gaz par filtration ou sorption. -10. Utilisation d'une mousse selon la revendication 6 ou obtenue selon l'une 10 quelconque des revendications 1 à 5 comme support de catalyse, ladite mousse étant obtenue à partir d'une susdite suspension comprenant éventuellement au moins un catalyseur comme molécule fonctionnelle. 11. Utilisation d'une mousse selon la revendication 6 ou obtenue selon l'une 15 quelconque des revendications 1 à 5 comme matériau pour blindage électromagnétique, ladite mousse étant obtenue à partir d'une susdite suspension comprenant des particules et/ou fibres minérales électriquement conductrices ou des poudres métalliques ou minérales rendues conductrices. 20 12. Utilisation d'une mousse selon la revendication 6 ou obtenue selon l'une quelconque des revendications 1 à 5 comme matériau de constitution des moules, notamment des moules et réfractaires à haute température. 13. Utilisation d'une mousse selon la revendication 6 ou obtenue selon l'une 25 quelconque des revendications 1 à 5 comme mousse de conditionnement ou de protection contre les chocs. 14. Utilisation d'une mousse selon la revendication 6 ou obtenue selon l'une quelconque des revendications 1 à 5 comme matériau de construction, 30 support de stratification, âme ou liant pour la constitution d'éléments composites ou stratifiés. 15. Utilisation d'une mousse selon la revendication 6 ou obtenue selon l'une quelconque des revendications 1 à 5 comme élément de stockage de chaleur dans la fabrication d'échangeur ou puits de chaleur. 16. Utilisation d'une mousse selon la revendication 6 ou obtenue selon l'une quelconque des revendications 1 à 5 comme réserve de flottabilité. 17. Utilisation d'une mousse selon la revendication 6 ou obtenue selon l'-une quelconque des revendications 1 à 5 comme matériau antidéflagrant et 10 d'inertage de cavité. 18. Utilisation d'un mélange mousseux tel que défini selon la revendication 1 comme mousse de lutte contre le feu.